(57)【特許請求の範囲】
【請求項１】
（Ａ）水添ブロック共重合体と、
（Ｂ）第１の相溶剤と、
（Ｃ）第２の相溶剤と、を含む、光学用粘着剤組成物であって、
前記（Ａ）水添ブロック共重合体は、芳香族ビニル単量体の重合体成分から構成されるハードセグメントと、共役ジエン単量体の重合体成分から構成されるソフトセグメントとを有し、
前記（Ｂ）第１の相溶剤は、前記ハードセグメントに相溶する性質を有し、かつ、軟化点が８０℃以上であり、
前記（Ｃ）第２の相溶剤は、前記ソフトセグメントに相溶する性質を有し、かつ、常温（２３℃）において液体であり、
前記（Ｂ）第１の相溶剤の含有量が、前記（Ａ）水添ブロック共重合体１００質量部に対して５質量部以上６０質量部以下であり、
前記（Ｂ）第１の相溶剤は、芳香族系粘着付与樹脂であり、
前記光学用粘着剤組成物から得られる粘着剤層の比誘電率が１以上３．５以下であり、
前記粘着剤層は、周波数１．０×１０６Ｈｚでの比誘電率が、周波数１．０×１０２Ｈｚでの比誘電率の９０％以上である、光学用粘着剤組成物。
【請求項２】
（Ａ）水添ブロック共重合体と、
（Ｂ）第１の相溶剤と、
（Ｃ）第２の相溶剤と、を含む、光学用粘着剤組成物であって、
前記（Ａ）水添ブロック共重合体は、芳香族ビニル単量体の重合体成分から構成されるハードセグメントと、共役ジエン単量体の重合体成分から構成されるソフトセグメントとを有し、
前記（Ｂ）第１の相溶剤は、前記ハードセグメントに相溶する性質を有し、かつ、軟化点が８０℃以上であり、
前記（Ｃ）第２の相溶剤は、前記ソフトセグメントに相溶する性質を有し、かつ、常温（２３℃）において液体であり、
前記（Ｂ）第１の相溶剤の含有量が５質量％以上３５質量％以下であり、
前記（Ｂ）第１の相溶剤は、芳香族系粘着付与樹脂であり、
前記光学用粘着剤組成物から得られる粘着剤層の比誘電率が１以上３．５以下であり、
前記粘着剤層は、周波数１．０×１０６Ｈｚでの比誘電率が、周波数１．０×１０２Ｈｚでの比誘電率の９０％以上である、光学用粘着剤組成物。
【請求項３】
前記（Ａ）水添ブロック共重合体における前記ハードセグメントの含有量が５質量％以上７０質量％以下である、請求項１または２に記載の光学用粘着剤組成物。
【請求項４】
前記（Ａ）水添ブロック共重合体を構成する共役ジエン単量体の重合体成分に含まれる二重結合の水添率が９０％以上である、請求項１ないし３のいずれか１項に記載の光学用粘着剤組成物。
【請求項５】
前記芳香族系粘着付与樹脂が、芳香族石油樹脂、スチレン系重合体、α−メチルスチレン系重合体、スチレン−（α−メチルスチレン）系共重合体、スチレン−脂肪族炭化水素系共重合体、スチレン−（α−メチルスチレン）−脂肪族炭化水素系共重合体およびスチレン−芳香族炭化水素系共重合体からなる群より選択される少なくとも１種である、請求項１ないし４のいずれか１項に記載の光学用粘着材組成物。
【請求項６】
前記（Ｃ）第２の相溶剤が、ポリブテン系化合物、ポリイソブチレン系化合物およびポリイソプレン系化合物からなる群より選択される少なくとも１種である、請求項１ないし５のいずれか１項に記載の光学用粘着剤組成物。
【請求項７】
前記光学用粘着剤組成物の酸価が１以下である、請求項１ないし６のいずれか１項に記載の光学用粘着剤組成物。
【請求項８】
前記（Ｃ）第２の相溶剤の含有量が、前記（Ａ）水添ブロック共重合体１００質量部に対して５質量部以上６０質量部以下である、請求項１ないし７のいずれか１項に記載の光学用粘着剤組成物。
【請求項９】
前記（Ｂ）第１の相溶剤および前記（Ｃ）第２の相溶剤の合計含有量が、前記（Ａ）水添ブロック共重合体１００質量部に対して１０質量部以上８０質量部以下である、請求項１ないし８のいずれか１項に記載の光学用粘着剤組成物。
【請求項１０】
前記ソフトセグメントに相溶し、かつ、常温（２３℃）において固体である（Ｄ）第３の相溶剤をさらに含み、
前記（Ｄ）第３の相溶剤は、ロジン系粘着付与樹脂、テルペン系粘着付与樹脂、または水添脂環族炭化水素樹脂である、請求項１ないし９のいずれか１項に記載の光学用粘着剤組成物。
【請求項１１】
タッチパネル式入出力装置を構成する部材の貼り合わせに用いられる、請求項１ないし１０のいずれか１項に記載の光学用粘着剤組成物。
【請求項１２】
請求項１ないし１１のいずれか１項に記載の光学用粘着剤組成物をセパレータの表面に塗布し、乾燥して得られる、光学用粘着シート。
【請求項１３】
請求項１ないし１１のいずれか１項に記載の光学用粘着剤組成物を用いて形成された粘着剤層を含む、画像表示装置。
【請求項１４】
請求項１ないし１１のいずれか１項に記載の光学用粘着剤組成物を用いて形成された粘着剤層を含む、入出力装置。
【発明の詳細な説明】
【技術分野】
【０００１】
本発明は、光学用粘着剤組成物、光学用粘着シート、画像表示装置および入出力装置に関する。
【背景技術】
【０００２】
近年、液晶表示装置などの画像表示装置や、画像表示装置と組み合わせて用いられる、タッチパネル等の入出力装置が広く用いられるようになっている。これらの画像表示装置や入出力装置の製造において、構成部材を貼り合わせる際に粘着剤組成物が用いられている。【０００３】
これらの画像表示装置や入出力装置を構成する電子部品の微細化に伴い、例えば回路中で発生する高周波ノイズや、駆動の際に導電体に挟まれた誘電体のチャージに起因して、電子部品に含まれる内部回路で生じるノイズによる誤作動が無視できないものとなってきている。特に、アクリル系粘着剤を主成分とする粘着剤組成物から形成された粘着剤層には比誘電率が４を超えるものもあり、このような比誘電率を有する粘着剤組成物を用いた場合、絶縁層としての静電容量が高く、高周波ノイズによる誤作動が生じることがある。【０００４】
例えば、特許文献１には、静電容量方式のタッチパネル式入出力装置の誤作動を防止することを目的とする光学用粘着用シートが開示されている。
【先行技術文献】
【特許文献】
【０００５】
【特許文献１】国際公開ＷＯ２０１０／１４７０４７号公報
【発明の概要】
【発明が解決しようとする課題】
【０００６】
本発明者らは、画像表示装置や入出力装置の製造に使用される粘着剤組成物の比誘電率の低減を図ることにより、画像表示装置や入出力装置の誤作動を防止することについて鋭意検討したところ、特定の材料を含む粘着剤組成物から形成される粘着剤層が低い比誘電率を有し、かつ、優れた耐久性、密着性および耐候性を有することを見出した。【０００７】
本発明は、比誘電率が低減され、かつ、耐久性、密着性および耐候性に優れた粘着剤層を得ることができる光学用粘着剤組成物、該光学用粘着剤組成物を用いて形成された光学用粘着シート、ならびに該光学用粘着剤組成物を用いて形成された粘着剤層を含む画像表示装置および入出力装置を提供する。
【課題を解決するための手段】
【０００８】
１．本発明の一態様に係る光学用粘着剤組成物は、
（Ａ）水添ブロック共重合体と、
（Ｂ）第１の相溶剤と、
（Ｃ）第２の相溶剤と、を含む、光学用粘着剤組成物であって、
前記（Ａ）水添ブロック共重合体は、芳香族ビニル単量体の重合体成分から構成されるハードセグメントと、共役ジエン単量体の重合体成分から構成されるソフトセグメントとを有し、
前記（Ｂ）第１の相溶剤は、前記ハードセグメントに相溶する性質を有し、かつ、軟化点が８０℃以上であり、
前記（Ｃ）第２の相溶剤は、前記ソフトセグメントに相溶する性質を有し、かつ、常温（２３℃）において液体であり、
前記光学用粘着剤組成物から得られる粘着剤層の比誘電率が１以上３．５以下である。【０００９】
２．上記１に記載の光学用粘着剤組成物において、前記（Ａ）水添ブロック共重合体における前記ハードセグメントの含有量が５質量％以上７０質量％以下であることができる。【００１０】
３．上記１または２に記載の光学用粘着剤組成物において、前記（Ａ）水添ブロック共重合体を構成する共役ジエン単量体の重合体成分に含まれる二重結合の水添率が９０％以上であることができる。【００１１】
４．上記１ないし３のいずれかに記載の光学用粘着剤組成物において、前記（Ｂ）第１の相溶剤は、芳香族系粘着付与樹脂であることができる。【００１２】
５．上記４に記載の光学用粘着剤組成物において、前記芳香族系粘着付与樹脂が、芳香族石油樹脂、スチレン系重合体、α−メチルスチレン系重合体、スチレン−（α−メチルスチレン）系共重合体、スチレン−脂肪族炭化水素系共重合体、スチレン−（α−メチルスチレン）−脂肪族炭化水素系共重合体およびスチレン−芳香族炭化水素系共重合体からなる群より選択される少なくとも１種であることができる。【００１３】
６．上記１ないし５のいずれかに記載の光学用粘着剤組成物において、前記（Ｃ）第２の相溶剤が、ポリブテン系化合物、ポリイソブチレン系化合物およびポリイソプレン系化合物からなる群より選択される少なくとも１種であることができる。【００１４】
７．上記１ないし６のいずれかに記載の光学用粘着剤組成物において、前記光学用粘着材組成物の酸価が１以下であることができる。【００１５】
８．上記１ないし７のいずれかに記載の光学用粘着剤組成物において、前記（Ｂ）第１の相溶剤の含有量が、前記（Ａ）水添ブロック共重合体１００質量部に対して５質量部以上６０質量部以下であることができる。【００１６】
９．上記１ないし８のいずれかに記載の光学用粘着剤組成物において、前記（Ｃ）第２の相溶剤の含有量が、前記（Ａ）水添ブロック共重合体１００質量部に対して５質量部以上６０質量部以下であることができる。【００１７】
１０．上記１ないし９のいずれかに記載の光学用粘着剤組成物において、前記（Ｂ）第１の相溶剤および前記（Ｃ）第２の相溶剤の合計含有量が、前記（Ａ）水添ブロック共重合体１００質量部に対して１０質量部以上８０質量部以下であることができる。【００１８】
１１．上記１ないし１０のいずれかに記載の光学用粘着剤組成物において、前記ソフトセグメントに相溶し、かつ、常温（２３℃）において固体である（Ｄ）第３の相溶剤をさらに含み、前記（Ｄ）第３の相溶剤は、ロジン系粘着付与樹脂、テルペン系粘着付与樹脂、または水添脂環族炭化水素樹脂であることができる。【００１９】
１２．上記１ないし１１のいずれかに記載の光学用粘着剤組成物において、前記粘着剤層は、周波数１．０×１０６Ｈｚでの比誘電率が、周波数１．０×１０２Ｈｚでの比誘電率の９０％以上であることができる。【００２０】
１３．上記１ないし１２のいずれかに記載の光学用粘着剤組成物において、タッチパネル式入出力装置を構成する部材の貼り合わせに用いることができる。【００２１】
１４．本発明の別の一態様に係る粘着シートは、上記１ないし１３のいずれかに記載の光学用粘着剤組成物をセパレータの表面に塗布し、乾燥して得られる。【００２２】
１５．本発明の別の一態様に係る画像表示装置は、上記１ないし１３のいずれかに記載の光学用粘着剤組成物を用いて形成された粘着剤層を含む。【００２３】
１６．本発明の別の一態様に係る入出力装置は、上記１ないし１３のいずれかに記載の光学用粘着剤組成物を用いて形成された粘着剤層を含む。
【発明の効果】
【００２４】
上記光学用粘着剤組成物は、（Ａ）成分、（Ｂ）成分および（Ｃ）成分を含むことにより、該光学用粘着剤組成物から得られる粘着剤層の比誘電率が１以上３．５以下となるため、表示装置に含まれる内部回路で生じるノイズによる誤作動や、導電体に挟まれた誘電体のチャージが引き起こす誤作動を防止することができ、かつ、耐久性、密着性および耐候性に優れた粘着剤層を得ることができる。また、上記光学用粘着剤組成物を使用した上記画像表示装置および入出力装置は、耐久性、密着性および耐候性に優れた粘着剤層を有し、かつ、内部回路で生じるノイズによる誤作動を防止することができる。
【図面の簡単な説明】
【００２５】
【図１】図１は、本発明の実施例１に係る粘着剤組成物を構成する（Ａ）成分（水添ブロック共重合体）から形成された粘着剤層の比誘電率と周波数との関係を模式的に説明する図である。
【図２】図２は、本発明の一実施形態に係る出入力装置（タッチパネル式入出力装置）の構成を模式的に示す断面図である。
【図３】図３は、公知の出入力装置（タッチパネル式入出力装置）の構成を模式的に示す断面図である。
【発明を実施するための形態】
【００２６】
以下、図面を参照しつつ、本発明を詳細に説明する。なお、本発明において、格別に断らない限り、「部」は「質量部」を意味し、「％」は「質量％」を意味する。
【００２７】
１．光学用粘着剤組成物
本発明の一実施形態に係る光学用粘着剤組成物（以下、単に「粘着剤組成物」と記載する場合もある。）は、（Ａ）水添ブロック共重合体（以下、単に「（Ａ）成分」と記載する場合もある。）と、（Ｂ）第１の相溶剤（以下、単に「（Ｂ）成分」と記載する場合もある。）と、（Ｃ）第２の相溶剤（以下、単に「（Ｃ）成分」と記載する場合もある。）と、を含む。本実施形態に係る光学用粘着剤組成物から得られる粘着剤層の比誘電率は１以上３．５以下である。
【００２８】
１．１．（Ａ）成分
（Ａ）成分である水添（水素添加：hydrogenated）ブロック共重合体は、芳香族ビニル単量体の重合体成分から構成されるハードセグメントと、共役ジエン単量体の重合体成分から構成されるソフトセグメントとを有する熱可塑性エラストマーである。ここで、より具体的には、芳香族ビニル化合物はスチレン、α−メチルスチレンであることが好ましく（より好ましくはスチレン）、共役（conjugate）ジエン化合物はブタジエン、イソプレンであることが好ましい。
【００２９】
（Ａ）成分を含む本実施形態に係る粘着剤組成物を用いて形成された粘着剤層は、アクリル系ポリマーを含む粘着剤組成物から形成される粘着剤層と比較して、比誘電率が低いという特徴を有する（例えば、比誘電率が１以上３．５以下）。
【００３０】
（Ａ）成分の具体例としては、例えば、スチレン−（エチレン−プロピレン）−スチレン型ブロック共重合体（ＳＥＰＳ）（スチレン−イソプレン−スチレン型ブロック共重合体（ＳＩＳ）の水素添加物）、スチレン−（ブタジエン−ブチレン）−スチレン型ブロック共重合体（ＳＢＢＳ）の水素添加物、スチレン−（エチレン−ブチレン）−スチレン型ブロック共重合体（ＳＥＢＳ）（スチレン−ブタジエン−スチレン型ブロック共重合体（ＳＢＳ）の水素添加物）、スチレン−（エチレン−プロピレン）型ブロック共重合体（ＳＥＰ）（スチレン−イソプレン型ブロック共重合体（ＳＩ）の水素添加物）、スチレン−（エチレン−ブチレン）型ブロック共重合体（ＳＥＢ）（スチレン−ブタジエン型ブロック共重合体（ＳＢ）の水素添加物）などが挙げられる。なかでも、（Ｂ）成分との相溶性に優れている観点から、（Ａ）成分は、スチレン−（エチレン−プロピレン）−スチレン型ブロック共重合体（ＳＥＰＳ）、スチレン−（エチレン−ブチレン）−スチレン型ブロック共重合体（ＳＥＢＳ）等のＡＢＡ型水添ブロック共重合体が特に好ましい。これらは単独で使用してもよく、また２種以上を混合して使用してもよい。
【００３１】
本発明において「相溶性を有する（compatible）」または「相溶する（compatibilizing）」とは、異なる２つの成分を混合して得られる混合物において、濁りまたは相分離が目視にて確認されないことをいう。
【００３２】
ここで、（Ｂ）成分が（Ａ）成分を構成するハードセグメントに相溶するか否かは、（Ａ）成分のハードセグメントに相当する成分、すなわち、芳香族ビニル単量体のみから合成される重合体と、（Ｂ）成分と、を用いて評価することとする。
【００３３】
より具体的には、芳香族ビニル単量体のみから重合される重合体と（Ｂ）成分とを、必要に応じて溶媒を用いて混合して得られる混合物において濁りの発生、または、該重合体を含有する相と（Ｂ）成分を含有する相との相分離が目視にてみられない場合は、（Ｂ）成分は（Ａ）成分を構成するハードセグメントに相溶するものとし、一方、上述の濁りまたは相分離が目視にてみられる場合、（Ｂ）成分は（Ａ）成分を構成するハードセグメントに相溶しないものする。
【００３４】
（Ａ）成分としては、市販の水添ブロック共重合体、例えば、ＳＥＰ型のセプトン１００１および１０２０、ＳＥＰＳ型のセプトン２００２、２００４、２００５、２００６、２００７、２０６３および２１０４、ＳＥＢＳ型のセプトン８００４、８００６、８００７、８０７６および８１０４（上記のセプトンシリーズはいずれもクラレ社製）、ＳＥＢＳ型のタフテックＨ１２２１、Ｈ１６６２、Ｈ１０５２、Ｈ１０５３、Ｈ１０４１、Ｈ１０５１、Ｈ１５１７、Ｈ１０４３、Ｈ１２７２およびＮ５０４、ＳＢＢＳ型のタフテックＰ１５００、Ｐ２０００およびＪＴ８３Ｘ（上記のタフテックシリーズはいずれも旭化成社製）などを使用することもできる。
【００３５】
本実施形態に係る粘着剤組成物に耐熱性を付与する観点で、（Ａ）成分におけるハードセグメント（例えばスチレン）の含有率は５質量％以上７０質量％以下であることが好ましく、１０質量％以上６０質量％以下であることがより好ましい。（Ａ）成分におけるハードセグメントの含有率が５質量％未満であると耐熱性に劣り、一方、７０質量％を超えると、粘着剤層が硬くなりすぎ、被着体との密着性が劣る場合がある。
【００３６】
また、（Ｃ）成分との相溶性に優れている観点から、（Ａ）成分を構成する共役ジエン単量体の重合体成分に含まれる二重結合の水添率（水素添加率）（以下、単に「水添率」ともいう。）は９０％以上であることが好ましく、９５％以上であることがより好ましい（なお、水添率は１００％であることが望ましいが、痕跡量の二重結合が残存しても差し支えない）。すなわち、本発明において、共役ジエン単量体の重合体成分に含まれる二重結合の水添率とは、共役ジエン単量体の重合体成分に含まれる二重結合のうち、水素添加により飽和されているものの割合をいう。
【００３７】
ここで、（Ｃ）成分が（Ａ）成分を構成するソフトセグメントに相溶するか否かは、（Ａ）成分のソフトセグメントに相当する成分、すなわち、共役ジエン単量体のみから合成される重合体と、（Ｂ）成分と、を用いて評価することとする。
【００３８】
より具体的には、共役ジエン単量体のみから重合される重合体と（Ｃ）成分とを、必要に応じて溶媒を用いて混合して得られる混合物において濁りの発生、または該重合物体を含有する相と（Ｃ）成分を含有する相との間で相分離の発生が目視にてみられない場合は、（Ｃ）成分は（Ａ）成分を構成するソフトセグメントに相溶するものとし、一方、上述の濁りまたは相分離が目視にてみられる場合、（Ｃ）成分は（Ａ）成分を構成するソフトセグメントに相溶しないものとする。
【００３９】
さらに、被着体の腐食を防止できる観点から、本実施形態に係る粘着剤組成物の酸価は１以下であることが好ましい。
【００４０】
本実施形態に係る粘着剤組成物における（Ａ）成分の含有量は５０質量％以上９０質量％以下であることが好ましく、５５質量％以上８０質量％以下であることがより好ましい。
【００４１】
１．２．（Ｂ）成分
（Ｂ）成分である第１の相溶剤は、（Ａ）成分を構成するハードセグメントに相溶する性質を有し、かつ、軟化点（softening point）が８０℃以上である。本実施形態に係る粘着剤組成物が（Ｂ）成分を含むことにより、（Ｂ）成分が（Ａ）成分を構成するハードセグメントに相溶するため、該粘着剤組成物から形成される粘着剤層に、ある程度の硬さを付与しつつ、被着体への密着性を高めることができ、かつ、該粘着剤層の耐熱性を高めることができる。
【００４２】
（Ｂ）成分は例えば、芳香族系粘着付与樹脂（tackifier resin）であることができる。（Ｂ）成分として用いられる芳香族系粘着付与樹脂は、相溶性の観点からは分子量５，０００以下であるのが好ましい。（Ｂ）成分として使用可能な芳香族系粘着付与樹脂としては、例えば、芳香族石油樹脂、スチレン系重合体、α−メチルスチレン系重合体、スチレン−（α−メチルスチレン）系共重合体、スチレン−脂肪族炭化水素系共重合体、スチレン−（α−メチルスチレン）−脂肪族炭化水素系共重合体、スチレン−芳香族炭化水素系共重合体などがあげられる。より具体的には、例えば市販のスチレン−芳香族炭化水素系共重合体としてのＦＭＲ−０１５０（軟化点１４５℃、三井化学社製）、スチレン−脂肪族炭化水素系共重合体としてのＦＴＲ−６１００（軟化点１００℃、三井化学社製）、ＦＴＲ−６１１０（軟化点１１０℃、三井化学社製）およびＦＴＲ−６１２５（軟化点１２５℃、三井化学社製）、スチレン−（α−メチルスチレン）−脂肪族炭化水素系共重合体としてのＦＴＲ−７１００（軟化点１００℃、三井化学社製）、スチレン系重合体としてのＦＴＲ−８１２０（軟化点１２０℃、三井化学社製）およびＳＸ−１００（軟化点１００℃、ヤスハラケミカル社製）、α−メチルスチレン系重合体としてのＦＴＲ−０１００（軟化点１００℃、三井化学社製）、スチレン−（α−メチルスチレン）系共重合体としてのＦＴＲ−２１２０（軟化点１２０℃、三井化学社製）、ＦＴＲ−２１４０（軟化点１４５℃、三井化学社製）、クリスタレックス３１００（軟化点１００℃、イーストマンケミカル社製）、クリスタレックス３０８５（軟化点８５℃、イーストマンケミカル社製）、クリスタレックス５１４０（軟化点１４０℃、イーストマンケミカル社製）、クリスタレックス１１２０（軟化点１２０℃、イーストマンケミカル社製）、クリスタレックスＦ８５（軟化点８５℃、イーストマンケミカル社製）、クリスタレックスＦ１００（軟化点１００℃、イーストマンケミカル社製）およびクリスタレックスＦ１１５（軟化点１１５℃、イーストマンケミカル社製）、などを使用することもできる。
【００４３】
本実施形態に係る粘着剤組成物に耐久性を付与して、被着体との密着性を高めることができ、かつ耐久性を高めることができる観点から、（Ｂ）成分の軟化点は８０℃以上であることができ、９５℃以上であることが好ましく、１４０℃超であることがより好ましい。
【００４４】
本実施形態に係る粘着剤組成物における（Ｂ）成分の含有量は５質量％以上３５質量％以下であることが好ましく、１０質量％以上３０質量％以下であることがより好ましい。また、（Ａ）成分との相溶性を高めることができる観点で、（Ｂ）成分の含有量は、（Ａ）成分１００質量部に対して５質量部以上６０質量部以下であることが好ましく、１０質量部以上５５質量部以下であることがより好ましい。
【００４５】
１．３．（Ｃ）成分
（Ｃ）成分である第２の相溶剤は、（Ａ）成分を構成するソフトセグメントに相溶する性質を有し、かつ、常温（２３℃）において液体である。なお、本発明でいうところの「液体」とは、粘稠な粘弾性（viscoelastic）液体や、その他低粘度の液体も含むものである。本実施形態に係る粘着剤組成物が（Ｃ）成分を含むことにより、（Ｃ）成分が（Ａ）成分を構成するソフトセグメントに相溶するため、該粘着剤層の濡れ性（wettability）を高めることによる結果として、耐久性を高めることができる。（Ｃ）成分は例えば、ポリブテン系化合物、ポリイソブチレン系化合物、ポリイソプレン系化合物等の脂肪族炭化水素を含む軟化剤であることができる。（Ｃ）成分として使用可能な軟化剤としては、市販の軟化剤、例えばポリブテン系化合物として日石ポリブテンＬＶ−７、ＬＶ−５０、ＬＶ−１００、ＨＶ−１５、ＨＶ−３５、ＨＶ−５０、ＨＶ−１００、ＨＶ−３００、ＨＶ−１９００およびＳＶ−７０００（いずれもＪＸ日鉱日石エネルギー社製）、ポリイソブチレン系化合物としてテトラックス３Ｔ、４Ｔ、５Ｔおよび６Ｔ、ハイモール４Ｈ、５Ｈ、５．５Ｈおよび６Ｈ（いずれもＪＸ日鉱日石エネルギー社製）、ポリイソプレン系化合物としてクラプレンＬＩＲ−２９０（クラレ社製）などを使用することもできる。
【００４６】
本実施形態に係る粘着剤組成物における（Ｃ）成分の含有量は５質量％以上３５質量％以下であることが好ましく、１０質量％以上３０質量％以下であることがより好ましい。また、（Ａ）成分との相溶性を高めることができる観点で、（Ｃ）成分の含有量は、（Ａ）成分１００質量部に対して５質量部以上６０質量部以下であることが好ましく、１０質量部以上５５質量部以下であることがより好ましい。さらに、（Ｂ）成分および（Ｃ）成分の合計含有量は、（Ａ）成分１００質量部に対して１０質量部以上８０質量部以下であることが好ましく、１５質量部以上８０質量部以下であることがより好ましく、２０質量部以上７５質量部以下であることがさらに好ましい。
【００４７】
１．４．比誘電率
本実施形態に係る光学用粘着剤組成物から得られる粘着剤層の比誘電率は、周波数が１．０×１０２〜１．０×１０６Ｈｚにおいて測定された比誘電率の値である。本実施形態に係る光学用粘着剤組成物から得られる粘着剤層の比誘電率は１以上３．５以下であり、１以上３．２以下であることが好ましく、１以上２．８以下であることがさらに好ましい。本実施形態に係る光学用粘着剤組成物から得られる粘着剤層は、周波数１．０×１０６Ｈｚでの比誘電率が、周波数１．０×１０２Ｈｚでの比誘電率の９０％以上であることができ、９５％以上であることが好ましい。このように、粘着剤層は、周波数１．０×１０６Ｈｚでの比誘電率が、周波数１．０×１０２Ｈｚでの比誘電率の９０％以上であることにより、幅広い周波数領域において安定した比誘電率を有するため、該粘着剤層が設けられた画像表示装置または入出力装置において、高周波パルスによる誤作動を防止することができる。
【００４８】
本発明において、比誘電率は、後述する実施例に記載された方法にて測定された値である。
【００４９】
１．５．（Ｄ）成分
（Ｄ）成分である第３の相溶剤は、少なくとも（Ａ）成分を構成するソフトセグメントに相溶する性質を有し、かつ、常温（２３℃）において固体である。（Ｄ）成分は、ロジン系粘着付与樹脂、テルペン系粘着付与樹脂、または水添脂環族炭化水素樹脂であることができる。（Ｄ）成分としては、例えば、ＫＥ３１１（淡色ロジン系粘着付与樹脂、荒川化学社製）、ＴＨ１３０（テルペンフェノール型粘着付与樹脂、ヤスハラケミカル社製）、Ｐ−１００（水添脂環族飽和炭化水素樹脂、荒川化学社製）を使用することができる。
【００５０】
本実施形態に係る粘着剤組成物における（Ｄ）成分の含有量は５質量％以上３５質量％以下であることが好ましく、１０質量％以上３０質量％以下であることがより好ましい。また、（Ａ）成分との相溶性を高めることができる観点で、（Ｄ）成分の含有量は、（Ａ）成分１００質量部に対して５質量部以上６０質量部以下であることが好ましく、１０質量部以上５５質量部以下であることがより好ましい。さらに、（Ｃ）成分および（Ｄ）成分の合計含有量は、（Ａ）成分１００質量部に対して１０質量部以上８０質量部以下であることが好ましく、１５質量部以上８０質量部以下であることがより好ましく、２０質量部以上７５質量部以下であることがさらに好ましい。
【００５１】
１．６．用途
本実施形態に係る光学用粘着剤組成物は、画像表示装置や入出力装置を構成する部材の貼り合わせに用いることができる。本実施形態に係る光学用粘着剤組成物を用いた貼り合わせの対象となる部材は、光学部材（例えば、偏光フィルム、位相差フィルム、楕円偏光フィルム、反射防止フィルム、輝度向上フィルム、光拡散フィルムおよびハードコートフィルムからなる群から選択される光学フィルム）、ＩＴＯ層等の金属層、または、ガラスまたはプラスチックからなる基材であってもよい。より具体的には、本実施形態に係る光学用粘着剤組成物は、タッチパネル式入出力装置を構成する部材の貼り合わせに好適に用いることができる。
【００５２】
本実施形態に係る光学用粘着剤組成物を、タッチパネル式出入力装置を構成する部材の貼り合わせに使用した例を、図２を参照して説明する。図２は、本発明の一実施形態に係る出入力装置（タッチパネル式入出力装置１００）の構成を模式的に示す断面図である。本実施形態に係るタッチパネル式出入力装置１００は、液晶表示装置（ＬＣＤ）１０と、タッチパネル部２０と、ＬＣＤ１０とタッチパネル部２０との間に設けられた接着剤層３０とを含む。接着剤層３０はＬＣＤ１０とタッチパネル部２０とを接着する。接着剤層３０は、例えば、本実施形態に係る光学用粘着剤組成物をセパレータ（図示せず）の表面に塗布し、乾燥して得られた接着シートをセパレータから剥離して、ＬＣＤ１０とタッチパネル２０との間に設置したものである。
【００５３】
また、図２に示すように、ＬＣＤ１０は、偏光板１１と、粘着剤層１２と、液晶パネル１３と、粘着剤層１４と、偏光板１５とがこの順で積層されて構成されている。粘着剤層１２は偏光板１１と液晶パネル１３とを接着し、粘着剤層１４は液晶パネル１３と偏光板１５とを接着する。
【００５４】
また、図２に示すように、タッチパネル部２０は、飛散防止フィルム１６と、粘着剤層１７と、ＩＴＯ層１８と、ガラスパネル１９とがこの順で積層されて構成されている。粘着剤層１７は、飛散防止フィルム１６とＩＴＯ層１８とを接着する。
【００５５】
粘着剤層１２，１４，１７は、粘着剤層３０と同じく、本実施形態に係る光学用粘着剤組成物をセパレータ（図示せず）の表面に塗布し、乾燥して得られた接着シートをセパレータから剥離して設置したものである。
【００５６】
１．７．作用効果
本実施形態に係る光学用粘着剤組成物は、（Ａ）成分、（Ｂ）成分および（Ｃ）成分を含むことにより、該光学用粘着剤組成物から得られる粘着剤層の比誘電率が１以上３．５以下である、低比誘電率の粘着剤層を得ることができるため、表示装置に含まれる内部回路で生じるノイズによる誤作動を防止することができる。
【００５７】
また、本実施形態に係る光学用粘着剤組成物において、（Ｂ）成分が（Ａ）成分を構成するハードセグメントに相溶し、（Ｃ）成分が（Ａ）成分を構成するソフトセグメントに相溶することで、被着体への濡れ性を高めることによって耐久性を高めることができる。さらに、本実施形態に係る光学用粘着剤組成物が、軟化点が８０℃以上である（Ｂ）成分を含むことにより、耐久性（耐熱性）を高めることができる。
【００５８】
より具体的には、（Ｃ）成分に起因する、（Ａ）成分を構成するソフトセグメントへの相溶による被着体への濡れ性の向上と、（Ｂ）成分に起因する、軟化点が高い成分による耐熱性の向上との２つの相互作用によって、粘着剤層の耐久性を高めることができる。これにより、耐久性、密着性および耐候性に優れた粘着剤層を得ることができる。
【００５９】
また、本実施形態に係る光学用粘着剤組成物を使用した画像表示装置および入出力装置は、液晶セル等の被着体に適度な粘着力で貼着され、優れた耐久性を発揮し、かつ、内部回路で生じるノイズによる誤作動を防止することができる。
【００６０】
特に、本実施形態に係る光学用粘着剤組成物は、タッチパネル式入出力装置を構成する部材の貼り合わせに好適に使用することができる。
【００６１】
１．７．１．公知の出入力装置の構成
本実施形態に係る光学用粘着剤組成物の作用効果をより具体的に説明するにあたり、公知の出入力装置の構成について説明する。図３は、公知の出入力装置（タッチパネル式入出力装置２００）の構成を模式的に示す断面図である。タッチパネル式入出力装置２００は、液晶表示装置（ＬＣＤ）１１０と、タッチパネル部１２０とを含む。ＬＣＤ１１０とタッチパネル部１２０との間の端部にギャップ剤層１３０が設けられているため、両端のギャップ剤層１３０の間には空隙１４０が生じている。
【００６２】
近年、タッチパネル式入出力装置のディスプレイの高コンストラスト化が要求されている。高コンストラスト化の実現のために、例えば、以前は空隙であった画像表示部とタッチセンサーとの隙間（図３における空隙１４０）を粘着剤等の透明材料で充填する手段がとられようになってきている。これにより、各界面間での光の反射や屈折が抑制され、結果として高コンストラスト化を達成することができる。
【００６３】
しかしながら、図３の空隙１４０に粘着剤等を充填して部材を貼り合わせる場合、装置の内部回路から発生する高周波ノイズや部材のチャージが原因となって、タッチセンサーに誤作動を生じさせることがある。画像表示部とタッチセンサー（特に静電容量方式のタッチセンサー）との隙間に空隙が生じているタッチパネル式入出力装置では、空隙の空気層の比誘電率が１であるため、この空気層からなる空隙によってノイズが遮断されるため誤作動の発生が防止される。一方、画像表示部とタッチセンサーとの隙間を埋めるために、透明樹脂（例えば、比誘電率が４以上であるアクリル系粘着剤）を充填剤として用いた場合、高周波ノイズがタッチセンサーに伝播し、結果として誤作動を生じさせることがある。駆動の周波数やノイズの周波数は異なり、広い周波数域において誤作動を防止することが要求されるが、アクリル系粘着剤を用いて形成された粘着剤層の比誘電率は、周波数依存性を有する傾向がある。
【００６４】
このような経緯から、タッチパネル式出入力装置においては、幅広い周波数帯域において比誘電率が低い粘着剤層を用いて、画像表示部とタッチセンサーとの隙間を埋めることが望まれている。
【００６５】
１．７．２．本発明の作用効果
これに対して、本実施形態に係る光学用粘着剤組成物によれば、該光学用粘着剤組成物を用いて、幅広い周波数帯域において比誘電率が低い（比誘電率の周波数依存性が低い）粘着剤層を得ることができるため、粘着剤層の高い比誘電率に起因するタッチセンサーの誤作動を防止することができる。すなわち、本実施形態に係る光学用粘着剤組成物を用いて図３の空隙１４０を充填して、比誘電率が１以上３．５以下である粘着剤層を空隙１４０に設けることにより、タッチセンサーの誤作動を防止することができる。
【００６６】
例えば、図２に示される本実施形態に係るタッチパネル式出入力装置１００では、ＬＣＤ１０とタッチパネル部２０との間に粘着剤層３０が設けられ、この粘着剤層３０は本実施形態に係る光学用粘着剤組成物から形成されたものであるため、比誘電率が１以上３．５以下と低いことから、粘着剤層の高い比誘電率に起因するタッチセンサーの誤作動を防止することができる。
【００６７】
また、（Ａ）成分である水添ブロック共重合体が、芳香族ビニル単量体の重合体成分から構成されるハードセグメントと、共役ジエン単量体の重合体成分から構成されるソフトセグメントとを有する熱可塑性エラストマーであることにより、該ハードセグメントに起因して耐熱性に優れているうえ、（Ａ）成分が水素添加物であるため、着色や紫外線等の影響による変色および変性を防止することができ、その結果、耐候性に優れている。このため、過酷条件下で被着体から発生するガス（水蒸気や被着体由来の揮発性成分）による浮きやハガレを抑制することができる。これにより、高品質でかつ耐久性に優れたタッチパネル式出入出力装置を得ることができる。
【００６８】
１．８．他の実施形態
本発明の他の一実施形態に係る光学用粘着剤組成物は、（ｉ）水添ブロック共重合体と、（ｉｉ）第１の相溶剤と、（ｉｉｉ）第２の相溶剤と、を含む、光学用粘着剤組成物であって、前記（ｉ）水添ブロック共重合体は、芳香族ビニル単量体の重合体成分から構成されるハードセグメントと、共役ジエン単量体の重合体成分から構成されるソフトセグメントとを有し、前記（ｉｉ）第１の相溶剤は、前記ハードセグメントに相溶する性質を有し、前記（ｉｉｉ）第２の相溶剤は、前記ソフトセグメントに相溶する性質を有し、前記光学用粘着剤組成物から得られる粘着剤層の比誘電率が１以上３．５以下である。ここで、前記（ｉ）水添ブロック共重合体としては、例えば、上述の（Ａ）成分を使用することができ、前記（ｉｉ）第１の相溶剤としては、例えば、上述の（Ｂ）成分を使用することができ、前記（ｉｉｉ）第２の相溶剤としては、例えば、上述の（Ｃ）成分および（Ｄ）成分（すなわち、常温で固体または液体の相溶剤）を使用することができる。
【００６９】
上記光学用粘着剤組成物は、（ｉ）成分、（ｉｉ）成分および（ｉｉｉ）成分を含むことにより、該光学用粘着剤組成物から得られる粘着剤層の比誘電率が１以上３．５以下となるため、表示装置に含まれる内部回路で生じるノイズによる誤作動や、導電体に挟まれた誘電体のチャージが引き起こす誤作動を防止することができ、かつ、耐久性、密着性および耐候性に優れた粘着剤層を得ることができる。
【００７０】
２．粘着シート
本実施形態に係る粘着シートは、本実施形態に係る光学用粘着剤組成物をセパレータの表面に塗布し、乾燥して得られる。より具体的には、基材上に、本実施形態に係る粘着剤組成物をグラビアコーター、メイヤーバーコーター、エアナイフコーター、ロールコーター等により塗布し、塗布された該粘着剤組成物を常温または加熱により乾燥させて、本実施形態に係る粘着シートを作製してもよい。また、粘着シートの厚みは、通常は１０μｍ以下５００μｍ以下、好ましくは２０μｍ以上３００μｍ以下の範囲の程度である。
【００７１】
３．画像表示装置および入出力装置
本発明の別の実施形態に係る画像表示装置は、本実施形態に係る光学用粘着剤組成物を用いて形成された粘着剤層を含む。本実施形態に係る画像表示装置としては、例えば、液晶表示装置が挙げられる。
【００７２】
また、本発明の他の実施形態に係る入出力装置は、本実施形態に係る光学用粘着剤組成物を用いて形成された粘着剤層を含む。この場合、入出力装置としては、例えば、静電容量方式のタッチパネル式出入力装置が挙げられる。
【００７３】
４．実施例
以下、本発明を下記実施例に基づいて説明するが、本発明は実施例に限定されない。
【００７４】
４．１．粘着剤組成物の調製
表１および表２に示される配合にて各成分を混合して、実施例１ないし２１および比較例１ないし１８の粘着剤組成物をそれぞれ調製した。なお、後述する評価方法で使用される、厚さ５０μｍの粘着シートは、各粘着剤組成物をセパレータの表面に塗布し、乾燥させて得られた。
【００７５】
４．２．評価方法
４．２．１．比誘電率
厚さ１００μｍの銅箔に、厚さ５０μｍの粘着シートを貼り付け、更に厚さ１００μｍの銅箔へ貼り付けて測定サンプルとした。東陽テクニカ製ＬＣＲメータ６４４０Ｂを用いて銅箔へ接続して、２３℃６５％ＲＨの条件下で比誘電率を算出した。なお、実施例１の粘着剤組成物を構成する水添ブロック共重合体について、測定周波数を変えて比誘電率を測定した結果を図１に示す。なお、比較対象として、比較例１３および１７の粘着剤組成物を構成するアクリル系ポリマーについても同様の測定を行った。
【００７６】
４．２．２．耐熱発泡性
厚さ１００μｍのＰＥＴに厚さ５０μｍの粘着シートを転写し、三菱樹脂製ポリカーボネートＭＲ−５８へ貼り付けて８５℃の８５％ＲＨの環境下で静置した。粘着シートの外観を以下の基準にて目視で評価した。
（評価）
◎：外観異常が認められない
○：１ｃｍ２あたりに直径０．１ｍｍ以下の気泡が１個以下認められた
△：１ｃｍ２あたりに直径０．１ｍｍ以下の気泡が２〜５個認められたか、あるいは直径０．１ｍｍ超１．０ｍｍ以下の気泡が認められた
×：１ｃｍ２あたりに気泡が６個以上認められたか、あるいは直径１．０超の気泡が認められた
【００７７】
４．２．３．湿熱白化性
厚さ１００μｍのＰＥＴに厚さ５０μｍの粘着シートを転写し、これをガラス板に貼付して、６０℃９５％ＲＨ環境下で静置した。ヘイズメーターにて湿熱白化性を測定した。
【００７８】
４．２．４．粘着力の評価
粘着層厚５０μｍの粘着シートを幅２０ｍｍの短冊状に切り出し、セパレータを剥離してガラス基板に張り合わせ２ｋｇのローラーで３往復圧着した。２０分後、剥離速度０．３ｍ／分、剥離角度１８０°で剥離し、その際の粘着力を測定した（単位：Ｎ／２０ｍｍ）。
【００７９】
４．２．５．耐候性
キセノンウエザーメーターを用いてブラックパネル温度６３±３℃にて明暗サイクル連続点灯で試験前後の色相を比較測定した。
（評価）
◎：色差ΔＥ＊が３．２以下
○：色差ΔＥ＊が３．２超６．５以下
△：色差ΔＥ＊が６．５超１３．０以下
×：色差ΔＥ＊が１３．０超
【００８０】
【表１】
0005796126.tif 000002
【００８１】
【表２】
0005796126.tif 000003
【００８２】
なお、表１および表２における略語の意味は以下の通りである。
ＳＥＰＳ１：スチレン／エチレン−プロピレン／スチレン型ブロック共重合体（スチレン−イソプレン−スチレン型ブロックポリマーの水素添加物；スチレン含有率１３％）
ＳＥＰＳ２：スチレン／エチレン−プロピレン／スチレン型ブロック共重合体（スチレン−イソプレン−スチレン型ブロックポリマーの水素添加物；スチレン含有率２０％）
ＳＥＰＳ３：スチレン／エチレン−プロピレン／スチレン型ブロック共重合体（スチレン−イソプレン−スチレン型ブロックポリマーの水素添加物；スチレン含有率６５％）
ＳＥＢＳ：スチレン／エチレン−ブチレン／スチレン型ブロックポリマー（スチレン含有率３０％）（なお、上記ＳＥＰＳ１、ＳＥＰＳ２およびＳＥＳＰ３およびＳＥＢＳは、いずれも水添率９０％以上である）
ＳＩＳ：スチレン−イソプレン−スチレン型ブロックポリマー
ＳＢＳ：スチレン−ブタジエン−スチレン型ブロックポリマー
アクリル系ポリマー１：ｎ−ブチルアクリレート／メチルアクリレート／２−ヒドロキシエチルアクリレート＝６０／３０／１０（質量比）
アクリル系ポリマー２：２−エチルヘキシルアクリレート／メチルアクリレート／２−ヒドロキシエチルアクリレート＝６０／３０／１０（質量比）
アクリル系ポリマー３：メチルメタクリレート／ｎ−ブチルアクリレート＝６．５／８７／６．５（質量比）のＡＢＡ型トリブロックポリマー
ＦＭＲ−０１５０：軟化点１４５℃の芳香族系粘着付与樹脂（三井化学社製）
ＦＴＲ−６１００：軟化点１００℃の芳香族系粘着付与樹脂（三井化学社製）
クリスタレックス３１００：軟化点１００℃の芳香族系粘着付与樹脂（イーストマンケミカル社製）
ピコラスチックＡ５：軟化点５℃の芳香族系粘着付与樹脂（イーストマンケミカル社製）
ＤＯＰ：フタル酸ジオクチル（イーストマンケミカル社製）
ＫＥ３１１：淡色ロジン系粘着付与樹脂（荒川化学社製）
ＴＨ１３０：テルペンフェノール型粘着付与樹脂（ヤスハラケミカル社製）
Ｐ−１００：水添脂環族飽和炭化水素樹脂（荒川化学社製）
【００８３】
４．３．評価結果
表１の結果から、本願実施例１ないし２１の粘着剤組成物は、（Ａ）成分、（Ｂ）成分および（Ｃ）成分を含むことにより、該粘着剤組成物から得られる粘着剤層の比誘電率を１以上３．５以下とすることができ、かつ、耐久性（耐熱発泡性および湿熱白化性）および耐候性に優れた粘着剤層を得ることができる。
【００８４】
これに対して、表２に示すように、本願比較例１ないし５の組成物は（Ｂ）成分を含んでいないため、耐久性（耐熱発泡性）に劣ることが理解できる。特に、本願比較例１では、（Ｂ）成分である軟化点が８０℃以上の第１の相溶剤の代わりに、軟化点が８０℃未満の芳香族系粘着付与樹脂を使用したため、耐熱性に劣ることが理解できる。
【００８５】
また、本願比較例６ないし８の組成物は、（Ｃ）成分を含んでいないため、耐久性（耐熱発泡性）に劣ることが理解できる。さらに、本願比較例９ないし１１の組成物では、（Ａ）成分の代わりに、水添されていないブロック共重合体を用いたため、耐候性に劣ることが理解できる。加えて、本願比較例１２ないし１５、１７および１８の組成物では、（Ａ）成分の代わりにアクリル系ポリマーを用いたため、比誘電率が高い粘着剤層が得られたことが理解できる。なお、本願比較例１６の組成物では、（Ｃ）成分の代わりに、ＤＯＰ（フタル酸ジオクチル）を用いたため、耐熱性に劣ることが理解できる。
【００８６】
また、図１によれば、実施例１の粘着剤組成物から形成された粘着剤層は、幅広い周波数帯域において安定した比誘電率を有する。これに対して、比較例１３および１７の粘着剤組成物から形成された粘着剤層は、周波数によって比誘電率が大きく変動している。この結果から、本発明の粘着剤組成物を用いることにより、比誘電率が１以上３．５以下と低く、かつ、比誘電率の周波数依存性が低い粘着剤層を得られることが理解できる。
【図１】
0005796126.tif 000004
【図２】
0005796126.tif 000005
【図３】
0005796126.tif 000006